(57)【特許請求の範囲】
【請求項１】
主たる繰返し単位がエチレンテレフタレ−トであるポリエステルとポリアセタールを含むポリエステル組成物であって、該ポリエステル組成物を溶融成形して得た成形体を昇温結晶化した場合に生成する球晶数が２×１０9〜２０×１０9個／ｍ2の範囲にあり、成形体のヘイズが１０％以下であり、かつ成形体の昇温時の結晶化温度が１５０〜１６５℃の範囲であることを特徴とする中空成形体用ポリエステル組成物。
【請求項２】
ポリエステル組成物の極限粘度が０．７０〜０．９０ｄｌ／ｇ、ポリエステルに共重合されたジエチレングリコ−ル含有量が、該ポリエステルを構成するグリコ−ル成分の１．０〜５．０モル％であることを特徴とする請求項１に記載の中空成形体用ポリエステル組成物。
【請求項３】
ポリエステル組成物の密度が１．３７ｇ／ｃｍ3以上であることを特徴とする請求項１または２に記載の中空成形体用ポリエステル組成物。
【請求項４】
アセトアルデヒド含有量が１０ｐｐｍ以下であることを特徴とする請求項１、２または３に記載の中空成形体用ポリエステル組成物。
【請求項５】
環状３量体含有量が０．５重量％以下であることを特徴とする請求項１、２、３または４に記載の中空成形体用ポリエステル組成物。
【請求項６】
２９０℃の温度で６０分間溶融した時の環状３量体増加量が０．３０重量％以下であることを特徴とする請求項１、２、３、４または５記載の中空成形体用ポリエステル組成物。
【請求項７】
重縮合触媒としてＧｅ化合物および／またはＴｉ化合物を用いて得られたものであることを特徴とする請求項１、２、３、４、５または６記載の中空成形体用ポリエステル組成物。
【請求項８】
請求項１、２、３、４、５、６または７記載のポリエステル組成物からなることを特徴とする中空成形体。
【発明の詳細な説明】
【０００１】
【発明の属する技術分野】
本発明は、飲料用ボトルをはじめとする中空成形体の素材として好適に用いられるポリエステルおよびそれからなる中空成形体に関するものであり、特に、透明性及び耐熱寸法安定性に優れた小型中空成形体に関するものである。また、本発明は、小型中空成形体を成形する際に熱処理金型からの離型性が良好で、長時間連続成形性に優れた中空成形体用ポリエステルに関するものである。
【０００２】
【従来の技術】
主たる繰り返し単位がエチレンテレフタレ−トであるポリエステル（以下ＰＥＴと略称することがある）は、その優れた透明性、機械的強度、耐熱性、ガスバリア−性等の特性により、炭酸飲料、ジュ−ス、ミネラルウォ−タ等の容器の素材として採用されており、その普及はめざましいものがある。これらの用途において、ポリエステル製ボトルに高温で殺菌した飲料を熱充填したり、また飲料を充填後高温で殺菌したりするが、通常のポリエステル製ボトルでは、このような熱充填処理時等に収縮、変形が起こり問題となる。ポリエステル製ボトルの耐熱性を向上させる方法として、ボトル口栓部を熱処理して結晶化度を高めたり、また延伸したボトルを熱固定させたりする方法が提案されている。特に口栓部の結晶化が不十分であったり、また結晶化度のばらつきが大きい場合にはキャップとの密封性が悪くなり、内容物の漏れが生ずることがある。
【０００３】
また、果汁飲料、ウ−ロン茶およびミネラルウオ−タなどのように熱充填を必要とする飲料の場合には、プリフォ−ムまたは成形されたボトルの口栓部を熱処理して結晶化する方法（特開昭５５−７９２３７号公報、特開昭５８−１１０２２１号公報等に記載の方法）が一般的である。このような方法、すなわち口栓部、肩部を熱処理して耐熱性を向上させる方法は、結晶化処理をする時間・温度が生産性に大きく影響し、低温でかつ短時間で処理できる、結晶化速度が速いＰＥＴであることが好ましい。一方、胴部についてはボトル内容物の色調を悪化させないように、成形時の熱処理を施しても透明であることが要求されており、口栓部と胴部では相反する特性が必要である。
【０００４】
また、ボトル胴部の耐熱性を向上させるため、例えば、特公昭５９−６２１６号公報に見られる通り、延伸ブロ−金型の温度を高温にして熱処理する方法が採られる。しかし、このような方法によって同一金型を用いて多数のボトル成形を続けると、長時間の運転に伴って得られるボトルが白化して透明性が低下し、商品価値のないボトルしか得られなくなる。これは金型表面にＰＥＴに起因する付着物が付き、その結果金型汚れとなり、この金型汚れがボトルの表面に転写するためであることが分かった。特に、近年では、ボトルの小型化とともに成形速度が高速化されてきており、生産性の面から口栓部の結晶化のための加熱時間短縮や金型汚れはより大きな問題となってきている。
【０００５】
【発明が解決しようとする課題】
このような問題を解決するために種々の提案がなされている。例えば、ポリエチレンテレフタレ−トにカオリン、タルク等の無機核剤を添加する方法（特開昭５６−２３４２号公報、特開昭５６−２１８３２号公報）、モンタン酸ワックス塩等の有機核剤を添加する方法（特開昭５７−１２５２４６号公報、特開昭５７−２０７６３９号公報）があるが、これらの方法は異物やくもりの発生を伴い実用化には問題がある。また、耐熱性樹脂製ピ−スを口栓部に挿入する方法（特開昭６１−２５９９４６号公報、特開平２−２６９６３８号公報）が提案されているが、ボトルの生産性が悪く、また、リサイクル性にも問題がある。
【０００６】
また、ＰＥＴチップの中央部から採取した薄片の昇温時の結晶化温度やこの薄片を溶融させた後、２００℃で等温結晶化した場合の球晶数などを規制したＰＥＴ及びそれからの中空成形体体（特許第２５２５０２９号公報）が提案されているが、チップ表面層の結晶化促進効果や、チップと共存するＰＥＴ微粒子の結晶化促進効果が非常に大きいため、前記特許の如くチップ中央部の結晶化特性のみを規定するだけでは透明性の良好な中空成形体を得るには不充分であり、問題である。
【０００７】
本発明は、上記従来の問題点を解決し、透明性および耐熱寸法安定性の優れた中空成形体、特に小型中空成形体を高速成形により効率よく生産することができ、また金型を汚すことの少ない長時間連続成形性に優れたポリエステルおよびそれからなる中空成形体を提供することを目的とする。
【０００８】
【課題を解決するための手段】
上記目的を達成するため、本発明のポリエステル組成物は、主たる繰返し単位がエチレンテレフタレ−トであるポリエステルとポリアセタールを含むポリエステル組成物であって、該ポリエステル組成物を溶融成形して得た成形体を昇温結晶化した場合に生成する球晶数が２×１０9〜２０×１０9個／ｍ2の範囲にあり、成形体のヘイズが１０％以下であり、かつ成形体の昇温時の結晶化温度が１５０〜１６５℃の範囲であることを特徴とする。ここで、昇温結晶化した場合に生成する球晶数とは、後記した方法により測定した球晶数を意味する。上記の構成からなる本発明のポリエステル組成物は、溶融成形することにより容易に透明性および耐熱寸法安定性の優れた中空成形体、特に小型中空成形体を得ることができ、該中空成形体の口栓部結晶化が良好で、かつ、口栓部収縮率が適正な範囲となる結晶化速度を持ち、また金型を汚すことの少ない長時間連続成形性に優れたポリエステル組成物を得ることができる。
【００１０】
また、この場合、ポリエステル組成物の極限粘度が、０．７０〜０．９０ｄｌ／ｇ、ポリエステルに共重合されたジエチレングリコ−ル含有量が、該ポリエステルを構成するグリコ−ル成分の１．５〜５．０モル％であることができる。
【００１１】
また、この場合、ポリエステル組成物の密度が、１．３７ｇ／ｃｍ3以上であることができる。  また、この場合、アセトアルデヒド含有量が、１０ｐｐｍ以下であることができる。
また、この場合、環状３量体含有量が、０．５重量％以下であることができる。
また、この場合、２９０℃の温度で６０分間溶融した時の環状３量体の増加量が、０．３０重量％以下であることができる。
【００１２】
また、この場合、重縮合触媒としてＧｅ化合物および／またはＴｉ化合物を用いて得られたものであることができる。
また、この場合、中空成形体が、前記記載のポリエステル組成物を成形してなるものであることができる。
【００１３】
【発明の実施の形態】
以下、本発明のポリエステルの実施の形態を具体的に説明する。
本発明の主たる繰り返し単位がエチレンテレフタレ−トであるポリエステルは、エチレンテレフタレ−ト単位を８５モル％以上含む線状ポリエステルであり、好ましくは９０モル％以上、さらに好ましくは９５．０％以上含む線状ポリエステルである。
【００１４】
前記ポリエステルの共重合に使用されるジカルボン酸としては、イソフタル酸、２，６−ナフタレンジカルボン酸、ジフェニ−ル−４，４’−ジカルボン酸、ジフェノキシエタンジカルボン酸等の芳香族ジカルボン酸及びその機能的誘導体、ｐ−オキシ安息香酸、オキシカプロン酸等のオキシ酸及びその機能的誘導体、アジピン酸、セバシン酸、コハク酸、グルタル酸等の脂肪族ジカルボン酸及びその機能的誘導体、シクロヘキサンジカルボン酸等の脂肪族ジカルボン酸及びその機能的誘導体などが挙げられる。
【００１５】
前記ポリエステルの共重合に使用されるグリコ−ルとしては、ジエチレングリコ−ル、トリメチレングリコ−ル、テトラメチレングリコ−ル、ネオペンチルグリコ−ル等の脂肪族グリコ−ル、シクロヘキサンジメタノ−ル等の脂環族グリコ−ル、ビスフェノ−ルＡ、ビスフェノ−ルＡのアルキレンオキサイド付加物等の芳香族グリコ−ルなどが挙げられる。
【００１６】
さらに、前記ポリエステル中の多官能化合物からなるその他の共重合成分としては、酸性分として、トリメリット酸、ピロメリット酸等を挙げることができ、グリコ−ル成分としてグリセリン、ペンタエリスリト−ルを挙げることができる。以上の共重合成分の使用量は、ポリエステルが実質的に線状を維持する程度でなければならない。
【００１７】
本発明のポリエステルは、テレフタ−ル酸とエチレングリコ−ルおよび必要により上記共重合成分を直接反応させて水を留去しエステル化した後、重縮合触媒としてＳｂ化合物、Ｇｅ化合物またはＴｉ化合物から選ばれた１種またはそれ以上の化合物を用いて減圧下に重縮合を行う直接エステル化法、またはテレフタル酸ジメチルとエチレングリコ−ルおよび必要により上記共重合成分をエステル交換触媒の存在下で反応させてメチルアルコ−ルを留去しエステル交換させた後、重縮合触媒としてＳｂ化合物、Ｇｅ化合物またはＴｉ化合物から選ばれた１種またはそれ以上の化合物を用いて主として減圧下に重縮合を行うエステル交換法により製造される。これらの重合触媒はエステル交換反応あるいはエステル化反応の開始前または反応途中に添加してもよい。
【００１８】
本発明で使用されるＳｂ化合物としては、三酸化アンチモン、酢酸アンチモン、酒石酸アンチモン、酒石酸アンチモンカリ、オキシ塩化アンチモン、アンチモングリコレ−ト、五酸化アンチモン、トリフェニルアンチモン等が挙げられる。Ｓｂ化合物は、生成ポリマ−中のＳｂ残存量として５０〜２５０ｐｐｍの範囲になるように添加する。
【００１９】
本発明で使用されるＧｅ化合物としては、無定形二酸化ゲルマニウム、結晶性二酸化ゲルマニウム、塩化ゲルマニウム、ゲルマニウムテトラエトキシド、ゲルマニウムテトラ−ｎ−ブトキシド、亜リン酸ゲルマニウム等が挙げられる。Ｇｅ化合物を使用する場合、その使用量はポリエステル樹脂中のＧｅ残存量として５〜１５０ｐｐｍ、好ましくは１０〜１００ｐｐｍ、更に好ましくは１５〜７０ｐｐｍである。
【００２０】
本発明で使用されるＴｉ化合物としては、テトラエチルチタネ−ト、テトライソプロピルチタネ−ト、テトラ−ｎ−プロピルチタネ−ト、テトラ−ｎ−ブチルチタネ−ト等のテトラアルキルチタネ−トおよびそれらの部分加水分解物、蓚酸チタニル、蓚酸チタニルアンモニウム、蓚酸チタニルナトリウム、蓚酸チタニルカリウム、蓚酸チタニルカルシウム、蓚酸チタニルストロンチウム等の蓚酸チタニル化合物、トリメリット酸チタン、硫酸チタン、塩化チタン等が挙げられる。Ｔｉ化合物は、生成ポリマ−中のＴｉ残存量として０．１〜１０ｐｐｍの範囲になるように添加する。
【００２１】
また、安定剤として種々のＰ化合物を使用することができる。本発明で使用されるＰ化合物としては、リン酸、亜リン酸、ホスホン酸およびそれらの誘導体等が挙げられる。具体例としてはリン酸、リン酸トリメチルエステル、リン酸トリエチルエステル、リン酸トリブチルエステル、リン酸トリフェニ−ルエステル、リン酸モノメチルエステル、リン酸ジメチルエステル、リン酸モノブチルエステル、リン酸ジブチルエステル、亜リン酸、亜リン酸トリメチルエステル、亜リン酸トリエチルエステル、亜リン酸トリブチルエステル、メチルホスホン酸、メチルホスホン酸ジメチルエステル、エチルホスホン酸ジメチルエステル、フェニ−ルホスホン酸ジメチルエステル、フェニ−ルホスホン酸ジエチルエステル、フェニ−ルホスホン酸ジフェニ−ルエステル等であり、これらは単独で使用してもよく、また２種以上を併用してもよい。Ｐ化合物は、生成ポリマ−中のＰ残存量として５〜１００ｐｐｍの範囲になるように、前記のポリエステル生成反応工程の任意の段階で添加することができる。
さらにポリエステルの極限粘度を増大させ、アセトアルデヒド含有量を低下させるために固相重合を行ってもよい。
【００２２】
前記のエステル化反応、エステル交換反応、溶融重縮合反応および固相重合反応は、回分式反応装置で行っても良いしまた連続式反応装置で行っても良い。
【００２３】
ポリエステルのチップの形状は、シリンダ−型、角型、または扁平な板状等の何れでもよく、その大きさは、縦、横、高さがそれぞれ通常１．６〜３．５ｍｍ、好ましくは１．８〜３．５ｍｍの範囲である。例えばシリンダ−型の場合は、長さは１．８〜３．５ｍｍ、径は１．８〜３．５ｍｍ程度であるのが実用的である。また、チップの重量は１５〜３０ｍｇ／個の範囲が実用的である。
【００２４】
前記の製造工程の中で、溶融重縮合ポリマ−をチップ化する工程、固相重合工程、水処理工程、溶融重縮合ポリマ−チップや固相重合ポリマ−チップを輸送する工程等において、本来造粒時に設定した大きさのチップよりかなり小さな粒状体や粉等が発生する。ここでは、このような微細な粒状体や粉等をファインと称する。本発明のポリエステルを製造する工程では純度の高い原料や副材料を使用すると共に、溶融重縮合ポリマ−の濾過、ポリエステルチップの冷却水の濾過、チップの水処理に系外より導入する水の濾過、該チップの搬送等に使用する気体の濾過等により使用ポリエステル以外の異物や夾雑物が混入しないような対策を実施するので、該ファインにはポリエステル以外の異物や夾雑物を含まないようにすることが出来る。
【００２５】
本発明のポリエステルは、主たる繰返し単位がエチレンテレフタレ−トであるポリエステルであって、該ポリエステルを溶融成形して得た厚さ３ｍｍの成形体からの試験片を昇温結晶化した場合に生成する球晶数が２×１０9〜２０×１０9個／  ｍ2の範囲であり、かつ厚さ５ｍｍの成形体のヘイズが１０％以下、好ましくは球晶数が２．５×１０9〜１８×１０9個／ｍ2の範囲で、ヘイズが９％以下、さらに好ましくは球晶数が３．０×１０9〜１５×１０9個／ｍ2の範囲で、ヘイズが８％以下である。
【００２６】
耐熱性ポリエステル中空成形体を製造する場合には、口栓部を均一に結晶化させて高温飲料充填時に口栓部が変形、収縮しないようにするとともに、延伸ブロ−成形後に中空成形体胴部を熱処理結晶化させて高温飲料充填時や高温殺菌処理時に中空成形体胴部が変形しないように耐熱性を向上させる。このように、中空成形体用ポリエステルとしては、適度の結晶化速度を持つと同時に、延伸後熱固定によって透明性を確保することが出来る結晶化特性を持つことが必要となる。前記の特性を持つポリエステルはこのような目的に適うものである。
【００２７】
球晶数が２×１０9個／ｍ2に達しない場合は、中空成形体口栓部を熱処理する場合、加熱結晶化速度が遅く、一定の結晶化度を達成するまでの処理時間が長くなる。その結果、中空成形体の生産性が悪くなり、特に小型成形体成形時に問題となる。また耐熱性を向上さすために実施する延伸熱固定時の金型の汚れが激しく、透明な中空成形体を得ようとすると頻繁に金型掃除をしなければならない。また、球晶数が２０×１０9個／ｍ2を越える場合は、結晶化速度が早くなり、中空成形体の口栓部の結晶化が過大となり、このため口栓部の収縮量が規定値範囲内におさまらないため口栓部のキャッピング不良となり内容物の漏れが生じたり、耐熱性中空成形体の透明性が低下し、問題となる。
【００２８】
なお、ここで、本発明のポリエステルを特定する成形体の昇温結晶化時の球晶数は、（株）マック・サイエンス社製の熱機械分析（ＴＭＡ）、タイプＴＭＡ４０００Ｓを用いて成形板を熱処理し、後記する方法によって測定した。
【００２９】
さらに、本発明のポリエステルは、該ポリエステルを溶融成形して得た厚さ５ｍｍの成形体のヘイズが１０％以下であり，ヘイズが１０％を超える場合は，得られた中空成形体の透明性が悪くなり、特に延伸中空成形体の場合には問題となる。
【００３０】
また、本発明のポリエステルは、該ポリエステルを溶融成形して得た厚さ２ｍｍの成形体からの試験片の昇温時の結晶化温度（以下「Ｔｃ１」と称する）が１５０〜１６５℃の範囲、好ましくは１５２〜１６３℃の範囲、さらに好ましくは１５５〜１６０℃の範囲である。Ｔｃ１が１６５℃を越える場合は、加熱結晶化速度が非常に遅くなり結晶化の改良効果が期待できない。また、Ｔｃ１が１５０℃未満の場合は、中空成形体の透明性が低下し問題となる。
【００３１】
本発明のポリエステルは、例えば次のような方法で製造することが出来る。すなわち、ポリエステルにポリアセタ−ルをその平均分散粒径が１０μｍ以下、好ましくは５μｍ以下に分散した状態で０．１ｐｐｂ〜１００ｐｐｍ含有させ、かつ前記のファインを０．１〜３００ｐｐｍ含有させることによって製造することが出来る。ポリアセタ−ルはポリエステルの結晶化の核剤として作用し、ポリエステル中空成形体の加熱結晶化速度を高める効果があるが、ポリエステル中空成形体の結晶化速度をより一層高め、また均一に結晶化さすためには、ポリアセタ−ルを平均分散粒径が１０μｍ以下になるように分散させることが重要である。平均分散粒径が１０μｍ以下に分散した状態のポリアセタ−ルの含有量が０．１ｐｐｂ未満で、かつファインの含有量が０．１ｐｐｍ未満の場合は、昇温結晶化時に生成する球晶数が２×１０9個／ｍ2以下となる。また平均分散粒径が１０μｍ以下に分散した状態のポリアセタ−ルの含有量が１００ｐｐｍを越え、かつファインの含有量が３００ｐｐｍを越える場合は、昇温結晶化時に生成する球晶数が２０×１０9個／ｍ2を超え、得られた成形体の透明性が悪くなる。
【００３２】
本発明において使用されるポリアセタ−ルとしては，ポリアセタ−ルホモポリマ−またはポリアセタ−ルコポリマ−が挙げられる。
本発明で使用されるポリアセタ−ルホモポリマ−としては、ＡＳＴＭ−Ｄ７９２の測定法により測定した密度が１．４０〜１．４２ｇ／ｃｍ3、ＡＳＴＭＤ−１２３８の測定法により、１９０℃、荷重２１６０ｇで測定したメルトインデックス（ＭＩ）が０．５〜５０ｇ／１０分の範囲のポリアセタ−ルが好ましい。
【００３３】
また、ポリアセタ−ルコポリマ−としては、ＡＳＴＭ−Ｄ７９２の測定法により測定した密度が１．３８〜１．４３ｇ／ｃｍ3、ＡＳＴＭＤ−１２３８の測定法により、１９０℃、荷重２１６０ｇで測定したメルトインデックス（ＭＩ）が０．４〜５０ｇ／１０分の範囲のポリアセタ−ルコポリマ−が好ましい。これらの共重合成分としては、エチレンオキサイドや環状エ−テルが挙げられる。
【００３４】
ポリアセタ−ルをポリエステル中に平均分散粒径が１０μｍ以下に分散する方法としては、例えば次のような方法が挙げられる。すなわち、ポリアセタ−ルを溶融重縮合前に添加し、次いで所定の極限粘度まで重縮合後溶融状態で１０μｍの細孔のフィルタ−で濾過する方法、乾燥したポリエステルとポリアセタ−ルを２軸押出機により混練押出しすることにより該混練組成物中のポリアセタ−ルの分散粒径を１０μｍ以下とした高濃度のマスタ−バッチを作り、これを溶融重縮合時に添加して重縮合する方法、あるいは前記マスタ−バッチを成形前にポリエステルにブレンドして成形する方法等がある。
【００３５】
また、前記の対象となるポリエステルのファインは、その粒径がＪＩＳ−Ｚ８８０１による呼び寸法１．７ｍｍの標準篩を通過する大きさのファインであり、好ましくはＪＩＳ−Ｚ８８０１による呼び寸法０．７１ｍｍの標準篩を通過する大きさの粒径のファインである。
【００３６】
本発明において、ポリエステルのファインの含有量を前記の範囲に調節する方法としては、篩分工程を通していないファイン含有量の高いポリエステルのチップと篩分工程及び空気流によるファイン除去工程を通したファイン含有量の非常に少ないポリエステルチップを適当な割合で混合する方法による他、ファイン除去工程の篩の目開きを変更することにより調節することもでき、また篩分速度を変更することによるなど任意の方法を用いることができる。
【００３７】
また、本発明のポリエステルは、下記するようにポリエステルチップを水処理する場合には、次のような方法によっても製造可能である。即ち、まず、水処理の工程において、処理するための水の少なくとも一部は処理槽から排出した水を再度処理槽に戻し返し繰り返し使用されている水であることが好ましい。水を再使用することにより、処理水中の微粉量をコントロールすることが可能で、ひいてはポリエステルのファイン含有量をコントロールすることが容易である。微粉量が０である水を水処理に用いると、ポリエステルチップに付着していたファインが水によって流され０．１ｐｐｍを下回ることがある。
【００３８】
さらには処理水中の微粉量を１０００ｐｐｍ以下になるように調節しながら行うことが好ましい。微粉量が１０００ｐｐｍを越える水を用いるとポリエステルのファイン含有量が５００ｐｐｍを越えることがある。
【００３９】
本発明のポリエステルのチップの極限粘度は０．７０〜０．９０デシリットル／グラムであるのが好ましく、０．７１〜０．８７デシリットル／グラムであるのがより好ましい。ポリエステルのチップの極限粘度が０．７０デシリットル／グラムより小さい場合は、本発明のポリエステルを溶融成形して得られた中空成形体の透明性、耐熱性、機械特性等が充分満足されないことがある。また、極限粘度が０．９０デシリットル／グラムより大きい場合は、成形時の発熱が激しくなり、このため中空成形体の着色が激しくなったり、またアセトアルデヒド（以下ＡＡと称することがある）含有量が多くなる傾向にあり、飲料用ボトルなどの食品用途には適さなくなる。
【００４０】
本発明のポリエステルの共重合されたジエチレングリコ−ル（ＤＥＧ）含有量が該ポリエステルを構成するグリコ−ル成分の１．０〜５．０モル％の範囲であり、好ましくは１．５〜４．８モル％、更に好ましくは２．０〜４．５モル％である。１．０モル％未満の場合は得られた中空成形体の透明性が非常に悪くなり、また５．０モル％を越える場合は熱製安定性が劣り、得られた中空成形体のＡＡ含有量が非常に高くなり内容物のフレ−バ−性が悪くなる。
【００４１】
また、本発明のポリエステルは、環状３量体を若干含んでもよいが、その含有量は０．５重量％以下、好ましくは０．４５重量％以下、さらに好ましくは０．４０重量％以下である。本発明のポリエステルから耐熱性の中空成形体を成形する場合は加熱金型内で熱処理を行うが、環状３量体の含有量が０．５重量％を越える場合には、加熱金型表面へのオリゴマ−付着が急激に増加し、得られた中空成形体の透明性が非常に悪化する。
【００４２】
また、本発明のポリエステルは、２９０℃の温度で６０分間溶融した時の環状３量体の増加量が０．３０重量％以下、好ましくは０．２０重量％以下、さらに好ましくは０．１０重量％以下である。環状３量体増加量が０．３０重量％を超えるポリエステルを用いて中空成形を行うと、環状３量体などのオリゴマ−類が金型内面や金型のガス排気口および排気管に付着し、透明な中空成形体を得ようとすると頻繁に金型掃除をしなけらばならない。
【００４３】
２９０℃の温度で６０分間溶融した時の環状３量体の増加量が０．３０重量％以下である本発明のポリエステルは、溶融重縮合後や固相重合後に得られたポリエステルの重縮合触媒を失活処理することにより製造することができる。ポリエステルの重縮合触媒を失活処理する方法としては、溶融重縮合後や固相重合後にポリエステルチップを水や水蒸気または水蒸気含有気体と接触処理する方法が挙げられる。
【００４４】
熱水処理方法としては、水中に浸ける方法やシャワ−でチップ上に水をかける方法等が挙げられる。処理時間としては５分〜２日間、好ましくは１０分〜１日間、さらに好ましくは３０分〜１０時間で、水の温度としては２０〜１８０℃、好ましくは４０〜１５０℃、さらに好ましくは５０〜１２０℃である。
【００４５】
以下に水処理を工業的に行う方法を例示するが、これに限定するものではない。また処理方法は連続方式、バッチ方式のいずれであっても差し支えないが、工業的に行うためには連続方式の方が好ましい。
【００４６】
ポリエステルのチップをバッチ方式で水処理する場合は、サイロタイプの処理槽が挙げられる。すなわちバッチ方式でポリエステルのチップをサイロへ受け入れ水処理を行う。あるいは回転筒型の処理槽にポリエステルのチップを受け入れ、回転させながら水処理を行い水との接触をさらに効率的にすることもできる。
【００４７】
ポリエステルのチップを連続方式で水処理する場合は、塔型の処理槽に継続的又は間欠的にポリエステルのチップを上部より受け入れ、水処理させることができる。
【００４８】
ポリエステルのチップと水蒸気または水蒸気含有ガスとを接触させて処理する場合は、５０〜１５０℃、好ましくは５０〜１１０℃の温度の水蒸気または水蒸気含有ガスあるいは水蒸気含有空気を好ましくは粒状ポリエステル１kg当り、水蒸気として０．５ｇ以上の量で供給させるか、または存在させて粒状ポリエステルと水蒸気とを接触させる。
【００４９】
この、ポリエステルのチップと水蒸気との接触は、通常１０分間〜２日間、好ましくは２０分間〜１０時間行われる。
【００５０】
以下に粒状ポリエステルと水蒸気または水蒸気含有ガスとの接触処理を工業的に行なう方法を例示するが、これに限定されるものではない。また処理方法は連続方式、バッチ方式のいずれであっても差し支えない。
【００５１】
ポリエステルのチップをバッチ方式で水蒸気と接触処理をする場合は、サイロタイプの処理装置が挙げられる。すなわちポリエステルのチップをサイロへ受け入れ、バッチ方式で、水蒸気または水蒸気含有ガスを供給し接触処理を行なう。あるいは回転筒型の接触処理装置に粒状ポリエステルを受け入れ、回転させながら接触処理を行ない接触をさらに効率的にすることもできる。
【００５２】
ポリエステルのチップを連続で水蒸気と接触処理する場合は塔型の処理装置に連続で粒状ポリエステルを上部より受け入れ、並流あるいは向流で水蒸気を連続供給し水蒸気と接触処理させることができる。
【００５３】
ポリエステルチップの熱水処理方法の例として下記の様な方法が挙げられる。すなわち、重縮合後チップ状に形成したポリエステルを、熱水処理槽中において処理槽から戻ってきた排水を含む処理水で温度４０〜１２０℃において処理する方法が挙げられる。また、処理層からチップと共に排出した排水を処理層に戻さずに同一の温度範囲において処理する方法も挙げられる。さらに、重縮合後チップ状に形成したポリエステルを、該処理槽中においてポリエステルの微粉の含有量が１０００ｐｐｍ以下の処理水で処理する方法もある。なお、ここで言う微粉とは、水処理層中にチップと共に共存する細かいポリエステルの粉であり、通常その粒径は３０〜１３００μｍ程度のものである。
【００５４】
上記の如く、水又は水蒸気で処理した場合は粒状ポリエステルを必要に応じて振動篩機、シモンカ−タ−などの水切り装置で水切りし、次の乾燥工程へ移送する。
【００５５】
水又は水蒸気と接触処理したポリエステルのチップの乾燥は通常用いられるポリエステルの乾燥処理を用いることができる。連続的に乾燥する方法としては、上部よりポリエステルのチップを供給し、下部より乾燥ガスを通気するホッパ−型の通気乾燥機が通常使用される。乾燥ガス量を減らし、効率的に乾燥する方法としては回転ディスク型加熱方式の連続乾燥機が用いられ、少量の乾燥ガスを通気しながら、回転ディスクや外部ジャケットに加熱蒸気、加熱媒体などを供給しポリエステルのチップを間接的に加熱乾燥することができる。
【００５６】
バッチ方式で乾燥する乾燥機としてはダブルコ−ン型回転乾燥機が用いられ、真空下であるいは真空下少量の乾燥ガスを通気しながら乾燥することができる。あるいは大気圧下で乾燥ガスを通気しながら乾燥してもよい。
【００５７】
乾燥ガスとしては大気空気でも差し支えないが、ポリエステルの加水分解や熱酸化分解による分子量低下を防止する点からは乾燥窒素、除湿空気が好ましい。
【００５８】
上記のようにポリエステルに水又は水蒸気処理を施すことによって、ポリエステルの固相重縮合速度が減少するとともに、該ポリエステルを２９０℃の温度に加熱溶融した後のオリゴマ−増加量を抑制することができる。
【００５９】
本発明のポリエステルに飽和脂肪酸モノアミド、不飽和脂肪酸モノアミド、飽和脂肪酸ビスアミド、不飽和脂肪酸ビスアミド等を同時に併用することも可能である。
【００６０】
飽和脂肪酸モノアミドの例としては、ラウリン酸アミド、パルミチン酸アミド、ステアリン酸アミド、ベヘン酸アミド等が挙げられる。不飽和脂肪酸モノアミドの例としては、オレイン酸アミド、エルカ酸アミドリシノ−ル酸アミド等が挙げられる。飽和脂肪酸ビスアミドの例としては、メチレンビスステアリン酸アミド、エチレンビスカプリン酸アミド、エチレンビスラウリン酸アミド、エチレンビスステアリン酸アミド、エチレンビスベヘン酸アミド、ヘキサメチレンビスステアリン酸アミド、ヘキサメチレンビスベヘン酸アミド等が挙げられる。また、不飽和脂肪酸ビスアミドの例としては、エチレンビスオレイン酸アミド、ヘキサメチレンビスオレイン酸アミド等が挙げられる。好ましいアミド系化合物は、飽和脂肪酸ビスアミド、不飽和脂肪酸ビスアミド等である。このようなアミド化合物の配合量は、１０ｐｐｂ〜１×１０5ｐｐｍの範囲である。
【００６１】
また炭素数８〜３３の脂肪族モノカルボン酸の金属塩化合物、例えばナフテン酸、カプリル酸、カプリン酸、ラウリン酸、ミリスチン酸、パルミチン酸、ステアリン酸、ベヘニン酸、モンタン酸、メリシン酸、オレイン酸、リノ−ル酸等の飽和及び不飽和脂肪酸のリチュウム塩、ナトリウム塩、カリウム塩、マグネシウム塩、カルシウム塩、及びコバルト塩等を同時に併用することも可能である。これらの化合物の配合量は、１０ｐｐｂ〜３００ｐｐｍの範囲である。
【００６２】
本発明のポリエステルは、中空成形体樹脂として好ましく用いることが出来る。また、本発明のポリエステルは、多層成形体などの一構成層としても用いることが出来る。
【００６３】
本発明のポリエステルには、必要に応じて公知の紫外線吸収剤、滑剤、離型剤、核剤、安定剤、帯電防止剤、顔料などの各種の添加剤を配合してもよい。
【００６４】
【実施例】
以下、本発明を実施例により具体的に説明するが、本発明はこの実施例に限定されるものではない。
なお、本発明における、主な特性値の測定法を以下に説明する。
【００６５】
（１）ポリエステルの極限粘度（ＩＶ）
１，１，２，２−テトラクロルエタン／フェノール（２：３重量比）混合溶媒中３０℃での溶液粘度から求めた。
【００６６】
（２）ジエチレングリコ−ル含有量（以下［ＤＥＧ含有量」という）
メタノ−ルにより分解し、ガスクロマトグラフィ−によりＤＥＧ含有量を定量し、全グリコ−ル成分に対する割合（モル％）で表した。
【００６７】
（３）アセトアルデヒド含有量（以下「ＡＡ含有量」という）
試料／蒸留水＝１ｇ／２ｍｌを窒素置換したガラスアンプルに入れて上部を溶封し、１６０℃で２時間抽出処理を行い、冷却後抽出液中のアセトアルデヒドを高感度ガスクロマトグラフィ−で測定し濃度をｐｐｍで表示した。
【００６８】
（４）ポリエステルの環状３量体の含有量（ＣＴ含有量）
試料をヘキサフルオロイソプロパノール／クロロフォルム混合液に溶解し、さらにクロロフォルムを加えて希釈する。これにメタノールを加えてポリマーを沈殿させた後、濾過する。濾液を蒸発乾固し、ジメチルフォルムアミドで定容とし、液体クロマトグラフ法よりエチレンテレフタレート単位から構成される環状３量体を定量した。
【００６９】
（５）ポリエステルの溶融時の環状３量体増加量（△ＣＴ量）
乾燥したポリエステルチップ３ｇをガラス製試験管に入れ、窒素雰囲気下で２９０℃のオイルバスに６０分浸漬させ溶融させる。溶融時の環状３量体増加量は、次式により求める。
溶融時の環状３量体増加量（重量％）＝溶融後の環状３量体含有量（重量％）−溶融前の環状３量体含有量（重量％）
【００７０】
（６）ファインの含有量測定
ＪＩＳ−Ｚ８８０１による呼び寸法１．７ｍｍの標準篩いを用い、１０００ｋｇのサンプルを篩い分け、篩を通過したファインの重量を秤量し含有量を求める。
【００７１】
（７）ポリエステルチップおよび成形板の密度
硝酸カルシュウム／水混合溶液の密度勾配管で３０℃で測定した。
【００７２】
（８）ヘイズ（霞度％）
下記（１２）の成形体（肉厚５ｍｍ）および（１４）の中空成形体体の胴部（肉厚約０．４ｍｍ）より試料を切り取り、日本電色(株)製ヘイズメ−タ−で測定。
【００７３】
（９）成形体の昇温結晶化時の球晶数
下記（１２）の段付き成形板から３mm厚みのプレート部より８mm×１０mmの大きさの試験片を切り出し、測定試料とした。成形板には、成形加工時の流動に由来する分子配向が存在するが、配向状態は成形板の部位によりまちまちである。そこで、偏光面を直交させた２枚の偏光板の間に成形板を挟み込み、偏光板表面に垂直な方向から可視光を照射した際の、成形板を透過する光の強度分布を観察することによって配向状態を確認した。上記寸法内に分子配向の不均一（配向度や配向方向のゆらぎなど）を含むことのない部位より試験片を切り出した。
【００７４】
その際にあらかじめ光学異方性の方位を確認し、切り出す試験片の方位との関係を以下のようにする。光学異方性の方位は、偏光顕微鏡と鋭敏色検板を用い、新高分子実験学６  高分子の構造（２）（共立出版株式会社）に記載の方法で決定した。屈折率の小さい軸（光の速度が速い軸）の方向と、試験片の長軸が平行になるように切り出した。試験片を切り出す際に導入される配向乱れや切断面の凹凸は測定結果に著しく影響を与える。そこで、切断面の凹凸や配向の乱れた部位をカッターを用いて削除し、平坦な面を得た。また、試験片の密度や分子配向の度合いも結果に影響を及ぼす。密度及び複屈折の値は、それぞれ１．３３４５〜１．３３５５ｇ／ｃｍ3及び１．３０×１０-4〜１．５０×１０-4でなければならない。密度は、試験片採取部位の近傍よりサンプリングした樹脂を試料として、水系密度勾配管を用いて測定した。複屈折は、偏光顕微鏡（ニコン社製ECLIPSE Ｅ６００  POL）を用いて、ベレックコンペンセーター法で測定した。測定値は試験片の中央部で得られた値を採用した。上記のように作製した試験片を、(株)マック・サイエンス社製の熱機械分析（TMA）、タイプＴＭＡ ４０００Ｓで熱処理した。０．２ｇの一定圧縮荷重、Ａｒ雰囲気下で、室温から２１０℃まで２７℃／min.の速度で昇温し、２１０℃で１８０秒間保持後、室温まで４７℃／min.の速度で降温させ、下記の方法により球晶数を測定する。
【００７５】
Leica製ミクロトームRM2065を用いて、試験片の端部より厚さ２μmの切片を作製する。この切片をNikon製偏光顕微鏡 ECLIPSE  E600POLを用いて観察する。観察はハロゲンランプ光を光源とし、干渉フィルター等による単色化は行わない。偏光子と検光子の光軸を直交させたいわゆるクロスニコルの状態に光学系を調整し、さらに、530nmの鋭敏色検板を光路に挿入する。像は、偏光顕微鏡に接続したカラーＣＣＤカメラ（HITACHI   HV-C205）で観察し、イメージキャプチャーボードを介してマッキントッシュコンピューターに静止画像として保存する。
【００７６】
以上のような光学系で切片を観察すると、多数の球晶が観察される。530nm鋭敏色検板を光路に挿入して観察した場合、球晶はその内部での光学異方性の方位を反映した対象性を示す。具体的には、球晶はその中心を対称にして４分割されたように観察される。そして、鋭敏色検板の屈折率の低い軸（挿入方向と平行）に対して平行方向および垂直方向にそれぞれ異なる色を呈する。この色は、検板により生じるレターデーションが試料によって増加した場合の干渉色および、その逆に減少した場合に相当する干渉色であり、挿入した検板の光学軸の方位と球晶内部の光学異方性の方位の関係によって決まる。
【００７７】
CCDカメラを用いて、試料上で105μm×79μmの領域を撮影し、コンピューターの記録デバイス（ハードディスクや光磁気ディスクなど）に保存する。この画像より、マッキントッシュコンピューター上で画像処理ソフトウエアUltimage  / Pro（株式会社イメージアンドメジャーメント）を用いて以下の手順で球晶の数を計測する。上述したように、球晶は２種類の色を呈している。この一方の色のみが残るようにThresholdレベルを設定し２値化を行う。この操作により、一方の色を持つ部分のみが計測対象となる。さらに、Primary MorphologyメニューのErosionを Number of integrations=1で実行する。この操作により、本来異なる球晶に属する領域であるにもかかわらず連結しているような部分は分離される。この操作を実行した後に、Particleメニューを実行し、Detected particlesの値を読む。このとき、4ピクセル以下の面積のparticleは計測しない。ひとつの球晶あたり、particleは２つ計測されるので、先ほど読んだDetected particlesの値を２で割った値を球晶の数とする。
【００７８】
（１０）成形体の昇温時の結晶化温度（Ｔｃ１）
セイコ−電子工業株式会社製の示差熱分析計（ＤＳＣ）、ＲＤＣ−２２０で測定。下記（１２）の成形板の２ｍｍ厚みのプレ−トの中央部からの試料１０ｍｇを使用。昇温速度２０度Ｃ／分で昇温し、その途中において観察される結晶化ピ−クの頂点温度を測定し、昇温時結晶化温度（Ｔｃ１）とする。
【００７９】
（１１）ボトル口栓部の加熱による密度上昇
ボトル口栓部を自家製の赤外線ヒ−タ−によって６０秒間熱処理し、天面から試料を採取し密度を測定した。
【００８０】
（１２）段付成形板の成形
乾燥したポリエステルを名機製作所製Ｍ−１５０Ｃ（ＤＭ）射出成形機により、シリンダー温度２９０℃において、１０℃に冷却した段付平板金型を用い成形する。得られた段付成形板は、２、３、４、５、６、７、８、９、１０、１１ｍｍの厚みの約３ｃｍ×約５ｃｍ角のプレートを階段状に備えたもので、１個の重量は約１４６ｇである。２ｍｍ厚みのプレ−トは密度上昇速度測定およびＴｃ１測定に、３ｍｍ厚みのプレ−トは球晶数測定に、また５ｍｍ厚みのプレ−トはヘイズ（霞度％）測定に使用する。
【００８１】
（１３）ポリアセタ−ルの平均分散粒径測定
ポリエステルチップをヘキサフルオロイソプロパノールに溶解（約１％濃度）し、不溶分を０．２μｍのメンブランフィルタ−で濾過後、走査型電子顕微鏡にて写真をとり、粒径を測定する。フィルタ−上のポリアセタ−ル粒子１０個の平均値を求める。
【００８２】
（１４）金型汚れの評価
ポリエステルを脱湿空気を用いた乾燥機で乾燥し、名機製作所製Ｍ−１５０Ｃ（ＤＭ）射出成形機により樹脂温度２９０℃でプリフォ−ムを成形した。このプリフォ−ムの口栓部を自家製の口栓部結晶化装置で加熱結晶化させた後、コ−ポプラスト社製ＬＢ−０１延伸ブロ−成形機を用いて二軸延伸ブロ−成形し、引き続き約１５５℃に設定した金型内で７秒間熱固定し、３５０ｃｃの中空成形体体を得た。成形が定常状態になった中空成形体体の胴部のヘイズを測定する。同様の条件で連続的に延伸ブロ−成形し、目視で判断して成形体の透明性が損なわれるまでの成形回数で金型汚れを評価した。また、ヘイズ測定用試料としては、５０００回連続成形後の成形体の胴部を供した。
【００８３】
（１５）中空成形体体からの内容物の漏れ評価
前記（１４）で成形した中空成形体体に９０℃の温湯を充填し、キャッピング機によりキャッピングをしたあと成形体を倒し放置後、内容物の漏洩を調べた。また、キャッピング後の口栓部の変形状態も調べた。
【００８４】
（実施例１）
予め反応物を含有している第１エステル化反応器に、高純度テレフタル酸とエチルグリコ−ルとのスラリ−を連続的に供給し、撹拌下、約２５０℃、０．５ｋｇ／ｃｍ２Ｇで平均滞留時間３時間反応を行った。この反応物を第２エステル化反応器に送付し、撹拌下、約２６０℃、０．０５ｋｇ／ｃｍ２Ｇで所定の反応度まで反応を行った。また、結晶性二酸化ゲルマニウムを水に加熱溶解し、これにエチレングリコ−ルを添加加熱処理した触媒溶液、および燐酸のエチレングリコ−ル溶液を別々にこの第２エステル化反応器に連続的に供給した。このエステル化反応生成物を連続的に第１重縮合反応器に供給し、撹拌下、約２６５℃、２５ｔｏｒｒで１時間、次いで第２重縮合反応器で撹拌下、約２６５℃、３ｔｏｒｒで１時間、さらに最終重縮合反応器で撹拌下、約２７５℃、０．５〜１ｔｏｒｒで１時間重縮合させた。最終重縮合反応器の後に設置した混合機でポリアセタ−ル（ＭＩ＝１．０ｇ／１０分、密度＝１．４１ｇ／ｃｍ3）を平均分散粒径５μｍ以下に分散させた溶融ＰＥＴマスタ−を表１の添加量になるように混合し、引き続きチップ化した。得られたＰＥＴのＩＶは０．５４、ＤＥＧ含量は２．６モル％であった。なお、ポリアセタ−ルを微分散させたＰＥＴマスタ−（ポリアセタ−ル、約１００ｐｐｍ）は、乾燥ＰＥＴと該ポリアセタ−ル粉末を２軸押出機で混練りし、約５μｍの細孔の焼結金属フィルタ−を通過させた後ペレット化させて作り、ポリアセタ−ルの平均分散径を測定し、５μｍ以下であることを確認した。
このＰＥＴチップをひきつづき窒素雰囲気下、約１５５℃で結晶化し、さらに窒素雰囲気下で約２００℃に予熱後、連続固相重合反応器に送り窒素雰囲気下で約２０５℃で固相重合した。固相重合後、篩分工程およびファイン除去工程で連続的に処理し表１記載のＰＥＴを得た。
【００８５】
得られたＰＥＴの極限粘度は０．７４デシリットル／グラム、環状３量体の含量は０．３７重量％、環状３量体増加量は０．３９重量％、密度は１．４００ｇ／ｃｍ3、ＡＡ含量は２．９ｐｐｍであった。原子吸光分析により測定したＧｅ残存量は４７ｐｐｍ、またＰ残存量は３５ｐｐｍであった。
また、得られたＰＥＴの成形板の球晶数は、３．５×１０9個／ｍ2、Ｔｃ１は１６３．２℃、成形板ヘイズは３．０％、ポリアセタ−ルの平均分散粒子径は５μｍであった。
このＰＥＴについて二軸延伸成形ボトルによる評価を実施した。結果を表１に示す。
口栓部の密度は１．３７５ｇ／ｃｍ3と問題のない値であり、５０００本以上の連続延伸ブロー成形を実施したが、金型汚れは認められず、またボトルの透明性も良好であった。また、内容物の漏れ試験でも、問題はなかった。得られたボトルの胴部ヘイズは０．６％と良好であった。また、金型汚れまでの成形回数は１１０００回と問題がなかった。ボトルのＡＡ含量は１５．７ｐｐｍと問題のない値であった。
【００８６】
（実施例２）
前記のＰＥＴマスタ−の量を変更する以外は実施例１と同様にして溶融重縮合および固相重合し、ファイン除去能力を変更してＰＥＴを得た。
表１に示すとうり得られたＰＥＴの成形板の球晶数は、９．６×１０9個／ｍ2、Ｔｃ１は１５８．１℃、成形板ヘイズは４．１％、ポリアセタ−ルの平均分散粒子径は５μｍであった。
ボトル口栓部の密度は１．３７７ｇ／ｃｍ3と問題のない値であり、５０００本以上の連続延伸ブロー成形を実施したが、金型汚れは認められず、またボトルの透明性も良好であった。また、内容物の漏れ試験でも、問題はなかった。得られたボトルの胴部ヘイズは１．０％と良好であった。また、金型汚れまでの成形回数は１３０００回と問題がなかった。
【００８７】
（実施例３）
ポリアセタ−ルの添加量を変更する以外は実施例１と同様にして重縮合し、ファイン除去能力を強化してファイン含有量を０．１ｐｐｍ以下のＰＥＴを得た。なお、ＰＥＴのＩＶは０．７４デシリットル／グラム、環状３量体の含量は０．３４重量％、ＤＥＧ含有量は２．８モル％、ＡＡ含有量は３．１ｐｐｍ、また密度は１．４００ｇ／ｃｍ3であった。
このＰＥＴチップを熱水処理した。ポリエステルチップの水処理には、図１に示す装置を用い、処理槽上部の原料チップ供給口（１）、処理槽の処理水上限レベルに位置するオ−バ−フロ−排出口（２）、処理槽下部のポリエステルチップと処理水の混合物の排出口（３）、このオ−バ−フロ−排出口から排出された処理水と、処理槽から排出された処理水と、処理槽下部の排出項から排出された水切り装置（４）を経由した処理水が、濾材が紙製の３０μｍの連続式フィルタ−である微粉除去装置（５）を経由して再び水処理槽へ送られる配管（６）、これらの微粉除去済み処理水の導入口（７）、微粉除去済み処理水中のアセトアルデヒドを吸着処理させる吸着塔（８）、及び新しいイオン交換水の導入口（９）を備えた内容量約５００リットルの塔型の処理槽を使用した。
処理水温度９５℃にコントロ−ルされた水処理槽へ５０ｋｇ／時間の速度で処理槽上部の供給口（１）から連続投入し、微粉含有量が約２００ｐｐｍの処理水を用いて水処理時間４時間で処理槽下部の排出口（３）からＰＥＴチップとして５０ｋｇ／時間の速度で処理水と共に連続的に抜き出した。得られたＰＥＴのファイン含有量は約１００ｐｐｍであった。なお、処理水中の微粉量は、処理層の処理水排出口からＪＩＳ規格（ＪＩＳ−Ｚ−８８０１）による呼び寸法８５０μｍのフィルタ−を通過した処理水を１０００ｍｌ採取し、岩城硝子社製１Ｇ１ガラスフィルタ−（細孔１００〜１２０μｍ）で濾過後、１００℃で２時間乾燥し室温下で冷却後、重量を測定して算出する。
種々の評価を実施したが、表１に示す通り実施例１と同様に問題のない結果が得られた。
【００８８】
（比較例１）
ポリアセタ−ルは無添加で、ファイン含有量を変更する以外は実施例１と同一の方法で、ファイン含有量が０．０２ｐｐｍのＰＥＴを得た。
表１に示す通り、得られたＰＥＴから得られた成形板の球晶数は、０．３×１０9個／ｍ2で、またこのＰＥＴから成形したボトルに９０℃の温湯を充填し、キャッピング機によりキャッピングをした後ボトルを倒し放置後、ボトルの口栓部変形および内容物の漏洩を調べたが、口栓部の変形および内容物の漏れが認められた。ボトル胴部ヘ−ズは９．１％と悪く、また金型汚れまでの成形回数は４０００回と低かった。
【００８９】
（比較例２）
ポリアセタ−ルの平均分散径および添加量を変更する以外は実施例１と同様にしてＰＥＴを得た。
表１に示す通り、得られたＰＥＴからの成形板の寸球晶数は、４０．０×１０9個／ｍ2、Ｔｃ１は１４２．３℃、成形板ヘイズは２５．９％であった。また、内容物の漏れ評価試験を行ったが、ボトル口栓部の変形および内容物の漏れが認められた。ボトル胴部ヘ−ズは２１．９％と悪かった。
【００９０】
【表１】
0004048406.tif 000002
【００９１】
【発明の効果】
本発明のポリエステルによれば、透明性のよい、耐熱寸法安定性が優れた小型中空成形体を得ることができ、またボトル成形等において金型汚れが少なく、長時間連続成形性に優れ、多数の中空成形体を透明性が優れた状態で容易に成形することができる。
【図面の簡単な説明】
【図１】本発明のポリエステルの製造方法に用いる装置の概略図。
【符号の説明】
１    原料チップ供給口
２    オーバーフロー排出口
３    ポリエステルチップと処理水との排出口
４    水切り装置
５    微粉除去装置
６    配管
７    処理水導入口
８    吸着塔
９    イオン交換水導入
【図１】
0004048406.tif 000003